(57)【要約】【課題】可視光の透過率が高いと共に３００〜４０５ｎｍの波長域の紫外線の大部分をカットすることができ、また、黄味の発生や紫外線吸収剤のブリードアウトが抑制され、更に耐久性・耐候性の高い塗膜を形成することが可能な塗料組成物を提供する。【解決手段】ベンゾトリアゾール系紫外線吸収基を骨格に含む透光性樹脂と、ベンゾトリアゾール系化合物及びヒドロキシフェニルトリアジン系化合物から選ばれる少なくとも一種の紫外線吸収剤とを含有する。【選択図】なし【特許請求の範囲】
【請求項１】
ベンゾトリアゾール系紫外線吸収基を骨格に含む透光性樹脂と、ベンゾトリアゾール系化合物及びヒドロキシフェニルトリアジン系化合物から選ばれる少なくとも一種の紫外線吸収剤とを含有することを特徴とする塗料組成物。
【請求項２】
透光性樹脂と、ベンゾトリアゾール系化合物から選ばれる紫外線吸収剤と、ヒドロキシフェニルトリアジン系化合物から選ばれる紫外線吸収剤とを含有することを特徴とする塗料組成物。
【請求項３】
透光性樹脂と、クロル基を有するベンゾトリアゾール系化合物及びトリスレゾルシノールトリアジン系化合物から選ばれる少なくとも一種の紫外線吸収剤とを含有し、前記紫外線吸収剤の含有量が、前記透光性樹脂１ｃｍ3に対して０．０５〜１．０ｇの範囲である
ことを特徴とする塗料組成物。
【請求項４】
ブロックドイソシアネートを含有することを特徴とする請求項１から３のいずれかに記載の塗料組成物。
【請求項５】
酸化亜鉛、酸化セリウム、酸化チタン及び酸化鉄から選択される少なくとも一種の無機微粒子を含有することを特徴とする請求項１から４のいずれかに記載の塗料組成物。
【請求項６】
シランカップリング剤を含有することを特徴とする請求項１から５のいずれかに記載の塗料組成物。
【請求項７】
上記透光性樹脂が、アクリル樹脂、アルキド樹脂、ポリカーボネート樹脂、ポリウレタン樹脂、エポキシ樹脂、メラミン樹脂、ジエチレングリコールビスアリルカーボネート樹脂、アクリロニトリル−スチレン共重合体、メチルメタクリレート−スチレン共重合体、ポリエチレン樹脂、ポリスチレン樹脂、オレフィン樹脂、及びこれらを主成分とするアロイ材料から選ばれる少なくとも一種の樹脂であることを特徴とする請求項１から６のいずれかに記載の塗料組成物。
【請求項８】
請求項１から７のいずれかに記載の塗料組成物を基材上に膜厚５〜１５０μｍとなるように塗布して成ることを特徴とする塗膜付基材。
【請求項９】
請求項１から７のいずれかに記載の塗料組成物を塗布した透光部材を具備することを特徴とする照明器具。
【請求項１０】
請求項１から７のいずれかに記載の塗料組成物を塗布した透光部材を外郭として備える光源を具備することを特徴とする照明器具。
【請求項１１】
請求項１から７のいずれかに記載の塗料組成物を塗布した反射部材を具備することを特徴とする照明器具。
【請求項１２】
請求項１から７のいずれかに記載の塗料組成物を塗布した透光部材を外郭として備えることを特徴とするランプ。
【発明の詳細な説明】
【技術分野】
【０００１】
本発明は、紫外線の透過を抑制すると共に可視光の透過性が十分に維持された塗膜を形成することができる塗料組成物、この塗料組成物による塗膜が形成された塗膜付基材、照明器具及びランプに関するものである。
【背景技術】
【０００２】
従来、透明バインダ等に無機系微粉末や有機系紫外線吸収剤を混合して得られる塗料を照明器具のカバー等に塗布することによって光源からでる紫外線をカットすることで、照明器具へ虫が誘引されることを抑制することが試みられている。このような場合、照明器具としての性能に影響を与えることなく、虫の誘引を十分に抑制するためには、（１）黄味がない、（２）３００〜４０５ｎｍの波長域の紫外線光の大部分をカットする、（３）耐久性・耐候性に優れる、（４）可視光域（特に波長５５５ｎｍ付近）の光の透過率が高い、等の条件が要求される。
【０００３】
ここで、従来、特許文献１では、粒径が０．１μｍ以下の酸化亜鉛微粉末を結合剤中に分散した窓ガラス用塗料が開示されている。また特許文献２には、ベンゾフェノン系紫外線吸収剤を含む窓ガラス用塗料が開示されている。また、特許文献３には、ヒンダードアミン系光安定基を有するアクリル樹脂、シランカップリング剤、そして無黄変タイプのポリイソシアネートを配合した超耐候性塗料組成物が開示されている。
【０００４】
しかし、上記の特許文献１のように無機系微粉末を混合するだけでは、塗膜に黄味が生じたり、可視光の透過率が低くなってしまうといった問題があり、また特許文献２のようにベンゾフェノン系紫外線吸収剤を含有させるだけでは、長波長紫外線の吸収能が不足し、また耐久性や耐光性が十分に得られず、また紫外線吸収剤のブリードアウトにより吸収性能が低下してしまうといった問題があった。
【０００５】
また、樹脂と紫外線吸収剤とを共重合させ、樹脂骨格に紫外線吸収基を組み込んだ紫外線吸収樹脂を用いることも考えられるが、これは紫外線吸収剤のブリードアウトを防止することはできるものの、樹脂中に組み込める紫外線吸収基の量が制限されてしまうために、特に波長３７０〜４０５ｎｍ程度の長波長紫外線に対する十分な吸収能を付与することは困難であった。
【特許文献１】特開平０５−０９６９４８号公報
【特許文献２】特開昭６１−１３８６６４号公報
【特許文献３】特許第３５１６８３３号公報
【発明の開示】
【発明が解決しようとする課題】
【０００６】
本発明は上記の点に鑑みて為されたものであり、可視光の吸収率が低いと共に３００〜４０５ｎｍの波長域の紫外線の大部分をカットすることができ、また、黄味の発生や紫外線吸収剤のブリードアウトが抑制され、更に耐久性・耐候性の高い塗膜を形成することが可能な塗料組成物、この塗料組成物による塗膜が形成された塗膜付基材、照明器具、並びにランプを提供することを目的とするものである。
【課題を解決するための手段】
【０００７】
本発明に係る第一の塗料組成物は、ベンゾトリアゾール系紫外線吸収基を骨格に含む透光性樹脂と、ベンゾトリアゾール系化合物及びヒドロキシフェニルトリアジン系化合物から選ばれる少なくとも一種の紫外線吸収剤とを含有することを特徴とするものである。これにより透光性樹脂がその骨格中にベンゾトリアゾール系紫外線吸収基を含むため、紫外線吸収剤の使用量を抑制して塗膜からの紫外線吸収剤のブリードアウトを抑制することができる。また、このベンゾトリアゾール系紫外線吸収基を骨格に含む透光性樹脂は高い紫外線吸収性を有し、且つベンゾトリアゾール系化合物及びヒドロキシフェニルトリアジン系化合物から選ばれる少なくとも一種の紫外線吸収剤を併用することから更に高い紫外線吸収能が付与されると共に長波長の紫外線についても十分な吸収能を確保することができ、これにより、塗膜は３００〜３８０ｎｍの波長域において優れた紫外線吸収能を有すると共に、３７０〜４０５ｎｍの長波長紫外線についても十分に高い吸収能を有する。また、この塗膜中に含有されるベンゾトリアゾール系紫外線吸収基や、紫外線吸収剤の、４０５〜４５０ｎｍの波長域の光の吸収性が低く、このためこの塗膜を透過する光には黄味が発生しないものである。また、この紫外線吸収剤は樹脂と相溶性が良く、且つ樹脂骨格に含まれた紫外線吸収基の存在によって更に相溶性が向上していることから、紫外線吸収剤が安定化し、分解や塗膜中からの抜けが発生しにくくなり、これにより塗膜の耐久性・耐光性に優れるものとなる。
【０００８】
また、本発明に係る第二の塗料組成物は、透光性樹脂と、ベンゾトリアゾール系化合物から選ばれる紫外線吸収剤と、ヒドロキシフェニルトリアジン系化合物から選ばれる紫外線吸収剤とを含有することを特徴とするものである。これにより、紫外線吸収剤として、ベンゾトリアゾール系化合物とヒドロキシフェニルトリアジン系化合物とを併用することで、ベンゾトリアゾール系化合物が特に３７０〜４０５ｎｍの波長域において紫外線を吸収すると共に、ヒドロキシフェニルトリアジン系化合物が特に３００〜３８０ｎｍの紫外線を吸収し、塗膜の３００〜３８０ｎｍの波長域において高い紫外線吸収能を有すると共に、３７０〜４０５ｎｍの長波長の紫外線についても十分な吸収能を有することとなる。またこの塗料組成物にて形成される塗膜中に含有される紫外線吸収剤の、４０５〜４５０ｎｍの波長域の光の吸収性が低く、このためこの塗膜を透過する光には黄味が発生しないものである。また、紫外線吸収剤と樹脂との相溶性が良く、更にヒドロキシフェニルトリアジン系紫外線吸収剤の存在により、ベンゾトリアゾール系紫外線吸収剤の相溶性が向上するため、紫外線吸収剤が安定化し、分解及び塗膜中からの抜けが発生しにくくなって、耐久性・耐光性に優れると共にブリードアウトの発生も抑制されるものである。
【０００９】
また、本発明に係る第三の塗料組成物は、透光性樹脂と、クロル基を有するベンゾトリアゾール系化合物及びトリスレゾルシノールトリアジン系化合物から選ばれる少なくとも一種の紫外線吸収剤とを含有し、前記紫外線吸収剤の含有量が、前記透光性樹脂１ｃｍ3に対して０．０５〜１．０ｇの範囲であることを特徴とするものである。これによりクロル基を有するベンゾトリアゾール系化合物とトリスレゾルシノールトリアジン系化合物とは、紫外線領域の広い波長領域において高い吸収能を有することから、塗膜は３００〜３８０ｎｍの波長域において高い紫外線吸収能を有すると共に、３７０〜４０５ｎｍの長波長の紫外線についても十分な吸収能を有する。またこの塗膜中に含有されるクロル基を有するベンゾトリアゾール系化合物とトリスレゾルシノールトリアジン系化合物は、４０５〜４５０ｎｍの波長域の光の吸収性が低く、このためこの塗膜を透過する光には黄味が発生しないものである。またこれらの紫外線吸収剤と樹脂との相溶性が良く、紫外線吸収剤の分解や塗膜からの抜けが発生しにくいことから耐久性・耐光性に優れると共にブリードアウトの発生も抑制される。
【００１０】
上記の各塗料組成物中には、ブロックドイソシアネートを含有させることが好ましく、この場合、塗料用組成物の長期保存性や取扱性が向上するものである。
【００１１】
また、上記の各塗料組成物中には、酸化亜鉛、酸化セリウム、酸化チタン及び酸化鉄から選択される少なくとも一種の無機微粒子を含有させることも好ましく、この場合、塗膜に適宜の色を付与すると共に紫外線吸収能を向上することができる。
【００１２】
また、上記の各塗料組成物中には、シランカップリング剤を含有させることも好ましく、この場合、塗膜の密着性を向上すると共に塗膜の耐アルカリ性、耐沸騰水性等を向上し
、塗膜の耐久性を更に向上することが可能となる。
【００１３】
また、上記の各塗料組成物における上記透光性樹脂は、アクリル樹脂、アルキド樹脂、ポリカーボネート樹脂、ポリウレタン樹脂、エポキシ樹脂、メラミン樹脂、ジエチレングリコールビスアリルカーボネート樹脂、アクリロニトリル−スチレン共重合体、メチルメタクリレート−スチレン共重合体、ポリエチレン樹脂、ポリスチレン樹脂、オレフィン樹脂、及びこれらを主成分とするアロイ材料から選ばれる少なくとも一種の樹脂であることが好ましく、この場合透光性が高いものであるため、特に照明器具に好適に用いられるものである。
【００１４】
また、本発明に係る塗膜付基材は、上記のような塗料組成物を基材上に膜厚５〜１５０μｍとなるように塗布したことを特徴とするものである。これにより、基材を透過し、又は基材にて反射される光から３００〜４０５ｎｍの波長域の紫外線の大部分がカットすると共に、可視光はほとんど吸収せず、紫外線によって虫が誘引されないようにすることができるものであり、また塗料組成物の塗膜は黄味が発生しにくく、また紫外線吸収剤のブリードアウトも発生しにくく、更に高い耐久性や耐候性を備えるものである。
【００１５】
また、本発明に係る照明器具は、上記のような塗料組成物を塗布した透光部材を具備することを特徴とするものである。これにより、照明器具の光源から発せられる光が塗料組成物を塗布した透光部材を通過する際に、３００〜４０５ｎｍの波長域の紫外線の大部分がカットされると共に、可視光は通過することとなり、紫外線によって虫が誘引されないようにすることができるものであり、また塗料組成物の塗膜は黄味が発生しにくく、また紫外線吸収剤のブリードアウトも発生しにくく、更に高い耐久性や耐候性を備えるものである。
【００１６】
また、本発明に係る他の照明器具は、上記のような塗料組成物を塗布した透光部材を外郭として備える光源を具備することを特徴とするものである。これにより、照明器具の光源から発せられる光が塗料組成物を塗布した外郭を通過する際に、３００〜４０５ｎｍの波長域の紫外線の大部分がカットされると共に、可視光は通過することとなり、紫外線によって虫が誘引されないようにすることができるものであり、塗料組成物の塗膜は黄味が発生しにくく、また紫外線吸収剤のブリードアウトも発生しにくく、更に高い耐久性や耐候性を備えるものである。
【００１７】
また、本発明に係る更に他の照明器具は、上記のような塗料組成物を塗布した反射部材を具備することを特徴とするものである。これにより、照明器具の光源から発せられる光が塗料組成物を塗布した反射部材にて反射される際に、３００〜４０５ｎｍの波長域の紫外線の大部分がカットされると共に、可視光は反射されることとなり、紫外線によって虫が誘引されないようにすることができるものであり、塗料組成物の塗膜は黄味が発生しにくく、また紫外線吸収剤のブリードアウトも発生しにくく、更に高い耐久性や耐候性を備えるものである。
【００１８】
また、本発明に係るランプは、上記のような塗料組成物を塗布した透光部材を外郭として備えることを特徴とするものである。これにより、ランプから発せられる光が塗料組成物を塗布した透光部材を通過する際に、３００〜４０５ｎｍの波長域の紫外線の大部分がカットされると共に、可視光は通過することとなり、紫外線によって虫が誘引されないようにすることができるものであり、塗料組成物の塗膜は黄味が発生しにくく、また紫外線吸収剤のブリードアウトも発生しにくく、更に高い耐久性や耐候性を備えるものである。
【発明の効果】
【００１９】
塗料組成物にて特に透明な基材に塗膜を形成すると、基材を介して光が照射される場合
に、この光から３００〜４０５ｎｍの範囲の紫外線光を殆ど遮断して、紫外線によって虫が誘引されないようにすることができ、且つ可視光は透過させることができる。また、塗膜は黄味が発生しにくく、また紫外線吸収剤のブリードアウトも発生しにくく、更に高い耐久性や耐候性を備えるものである。これにより、特に照明器具のランプカバー等へ塗膜を形成する際に好適に用いることができる。
【発明を実施するための最良の形態】
【００２０】
本発明においては、塗料組成物は、透明性樹脂と、紫外線吸収剤とを必須成分として含有する。
【００２１】
透光性樹脂としては、適宜のものが用いられるが、特にアクリル樹脂（イソシアネート硬化性アクリル樹脂を含む）、アルキド樹脂、ポリカーボネート樹脂、ポリウレタン樹脂、エポキシ樹脂、メラミン樹脂、ジエチレングリコールビスアリルカーボネート樹脂、アクリロニトリル−スチレン共重合体、メチルメタクリレート−スチレン共重合体、ポリエチレン樹脂、ポリスチレン樹脂、オレフィン樹脂、及びこれらを主成分とするアロイ材料等を用いることが好ましく、このうち一種又は二種以上の樹脂を用いることができる。
【００２２】
また、透光性樹脂としては、その骨格中にベンゾトリアゾール系紫外線吸収基を有するものを用いることもできる。このようなベンゾトリアゾール系紫外線吸収基を骨格に含む透光性樹脂としては、具体的にはアクリル樹脂にベンゾトリアゾール系紫外線吸収基を導入したものを挙げることができ、例えば２−［２’−ヒドロキシ−５’−（メタクリロイルオキシメチル）フェニル］−２Ｈ−ベンゾトリアゾール、２−［２’−ヒドロキシ−５’−（メタクリロイルオキシエチル）フェニル］−２Ｈ−ベンゾトリアゾール、２−［２’−ヒドロキシ−５’−（メタクリロイルオキシプロピル）フェニル］−２Ｈ−ベンゾトリアゾール等のベンゾトリアゾールと、シクロヘキシル（メタ）アクリレート、メチルシクロヘキシル（メタ）アクリレート、ｔ−ブチルシクロヘキシル（メタアクリレート）等の不飽和単量体との共重合体を挙げることができる。
【００２３】
また、紫外線吸収剤としては、ベンゾトリアゾール系化合物、ヒドロキシフェニルトリアジン系化合物、トリスレゾルシノールトリアジン系化合物が挙げられる。
【００２４】
ベンゾトリアゾール系化合物としては、２−（２−ヒドロキシ−５−ｔ−ブチルフェニル）−２Ｈ−ベンゾトリアゾール（例えばチバ・スペシャルティ・ケミカル社製の商品名「チヌビンＰＳ」）、２−（２Ｈ−ベンゾトリアゾール−２−イル）−４，６−ジ−ｔ−ペンチルフェノール（例えばチバ・スペシャルティ・ケミカル社製の商品名「チヌビン３２８」）、２−（２Ｈ−ベンゾトリアゾール−２−イル）−４，６−ビス（１−メチル−１−フェニルエチル）フェノール、α−［３−［３−（２Ｈ−ベンゾトリアゾール−２−イル）−５−（１，１−ジメチルエチル）−４−ヒドロキシフェニル］−１−オキソプロピル］−ω−ヒドロキシポリ（オキソ−１，２−エタンジイル）（例えばチバ・スペシャルティ・ケミカル社製の商品名「チヌビン１１３０」）等が挙げられる。
【００２５】
また、ベンゾトリアゾール系化合物としては、クロル基を有するものも挙げられる。このようなクロル基を有するベンゾトリアゾール系化合物としては、具体的には、オクチル−３−［３−ｔ−ブチル−４−ヒドロキシ５−（５−クロロ−２Ｈ−ベンゾトリアゾール−２−イル）フェニル］プロピオネート（例えばチバ・スペシャルティ・ケミカル社製の商品名「チヌビン１０９」）、２−［５−クロロ（２Ｈ）−ベンゾトリアゾール−２−イル］−４−メチル−６−（ｔ−ブチル）フェノール（例えばチバ・スペシャルティ・ケミカル社製の商品名「チヌビン３２６」）、２，４−ジ−ｔ−ブチル−６−（５−クロロベンゾトリアゾール−２−イル）フェノール（例えばチバ・スペシャルティ・ケミカル社製の商品名「チヌビン３２７」）等が挙げられる。
【００２６】
また、ヒドロキシフェニルトリアジン系化合物としては、２−［４−［（２−ヒドロキシ−３−ドデシルオキシプロピル）オキシ］−２−ヒドロキシフェニル］−４，６−ビス（２，４−ジメチルフェニル）−１，３，５−トリアジン、２−［４−［（２−ヒドロキシ−３−トリデシルオキシプロピル）オキシ］−２−ヒドロキシフェニル］−４，６−ビス（４，６−ビス（２，４−ジメチルフェニル）−１，３，５−トリアジン、２，４−ビス（２，４−ジメチルフェニル）−６−（２−ヒドロキシ−４−イソ−オクチルフェニル）−ｓ−トリアジン等を挙げることができる。市販品としては、チバ・スペシャルティ・ケミカル社製の商品名「チヌビン４００」（２−［４−［（２−ヒドロキシ−３−ドデシルオキシプロピル）オキシ］−２−ヒドロキシフェニル］−４，６−ビス（２，４−ジメチルフェニル）−１，３，５−トリアジンと、２−［４−［（２−ヒドロキシ−３−トリデシルオキシプロピル）オキシ］−２−ヒドロキシフェニル］−４，６−ビス（４，６−ビス（２，４−ジメチルフェニル）−１，３，５−トリアジンとの混合物）、「チヌビン４１１Ｌ」（２，４−ビス（２，４−ジメチルフェニル）−６−（２−ヒドロキシ−４−イソ−オクチルフェニル）−ｓ−トリアジン）等を挙げることができる。
【００２７】
また、トリスレゾルシノールトリアジン系化合物としては、イソオクチル置換トリスレゾルシノールトリアジン（例えばチバ・スペシャルティ・ケミカル社製の商品名「ＣＧＬ７７７」）、ｔ−ブチル置換トリスレゾルシノールトリアジン、クミル置換トリスレゾルシノールトリアジン等を挙げることができる。
【００２８】
また塗料組成物には必要に応じて有機溶剤が含有される。有機溶剤としては、キシレン、トルエン、ベンゼン、エチルベンゼン、ソルベントナフサ等の芳香族炭化水素；酢酸エチル、酢酸プロピル、酢酸ブチル等のエステル系有機溶剤；エタノール、イソプロピルアルコール、ｎ−プロパノール、ｎ−ブタノール、ｎ−ペンタノール、ｎ−ヘキサノール等のアルコール系有機溶剤などが挙げられる。
【００２９】
そして、本発明における第一の実施形態においては、塗料組成物は、ベンゾトリアゾール系紫外線吸収基を骨格に含む透光性樹脂と、ベンゾトリアゾール系化合物及びヒドロキシフェニルトリアジン系化合物から選ばれる少なくとも一種の紫外線吸収剤とを必須成分として含有するものである。
【００３０】
本実施形態では、透光性樹脂がその骨格中にベンゾトリアゾール系紫外線吸収基を含むため、紫外線吸収剤の使用量を抑制して塗膜からの紫外線吸収剤のブリードアウトを抑制することができる。また、このベンゾトリアゾール系紫外線吸収基を骨格に含む透光性樹脂は３００〜４０５ｎｍの波長域において高い紫外線吸収性を有し、且つベンゾトリアゾール系化合物及びヒドロキシフェニルトリアジン系化合物から選ばれる少なくとも一種の紫外線吸収剤を併用することから更に高い紫外線吸収能が付与されると共に長波長の紫外線についても十分な吸収能を確保することができ、これにより、塗膜は３００〜３８０ｎｍの波長域において優れた紫外線吸収能を有すると共に、３７０〜４０５ｎｍの長波長紫外線についても十分に高い吸収能を有するものである。またこの塗料組成物にて形成される塗膜は、ベンゾトリアゾール系紫外線吸収基や、ベンゾトリアゾール系化合物、ヒドロキシフェニルトリアジン系化合物などの紫外線吸収剤が、４０５〜４５０ｎｍの波長域における光の吸収性が低いものであることから、塗膜を透過する光には黄味が発生しないようになるものである。また、この紫外線吸収剤は樹脂と相溶性が良く、且つ樹脂骨格に含まれた紫外線吸収基の存在によって更に相溶性が向上していることから、紫外線吸収剤が安定化し、分解や塗膜中からの抜けが発生しにくくなり、塗膜の耐久性・耐光性が優れたものとなるものである。
【００３１】
ここで、上記のベンゾトリアゾール系紫外線吸収基を骨格に含む透光性樹脂におけるベンゾトリアゾール系紫外線吸収基の含有量は、透光性樹脂の樹脂固形分に対して０．０１〜９９．９質量％の範囲であることが好ましく、この範囲に満たないと紫外線吸収能が十分に得られなくなり、この範囲を超えると対紫外線安定性が不充分となるものである。
【００３２】
また、紫外線吸収剤は、上記のようにベンゾトリアゾール系化合物とヒドロキシフェニルトリアジン系化合物とから選択されるものであって、このうち一種又は二種以上を用いることができるが、この紫外線吸収剤の含有量はベンゾトリアゾール系紫外線吸収基を骨格に含む透光性樹脂の固形分量に対して０．５〜６０質量％の範囲であることが好ましく、この範囲に満たないと紫外線吸収能が十分ではなく、またこの範囲を超えると紫外線吸収剤が塗膜の表面に析出してしまうおそれがある。
【００３３】
また、有機溶剤を含有させる場合には、その含有量は適宜調整されるものであるが、好ましくは有機溶剤を除く塗料組成物全量に対して２０〜１００質量％の範囲となるようにするものである。
【００３４】
また、本発明における第二の実施形態においては、塗料組成物は、透光性樹脂と、ベンゾトリアゾール系化合物から選ばれる紫外線吸収剤と、ヒドロキシフェニルトリアジン系化合物から選ばれる紫外線吸収剤とを必須成分として含有するものである。
【００３５】
本実施形態では、紫外線吸収剤として、ベンゾトリアゾール系化合物とヒドロキシフェニルトリアジン系化合物とを併用することにより、ベンゾトリアゾール系化合物が特に３７０〜４０５ｎｍの波長域において紫外線を吸収すると共に、ヒドロキシフェニルトリアジン系化合物が特に３００〜３８０ｎｍの紫外線を吸収し、これにより塗膜の３００〜３８０ｎｍの波長域において高い紫外線吸収能を有すると共に、３７０〜４０５ｎｍの長波長の紫外線についても十分な吸収能を有することとなる。またこの塗料組成物にて形成される塗膜中に含有される紫外線吸収剤の、４０５〜４５０ｎｍの波長域の光の吸収性が低く、このためこの塗膜を透過する光には黄味が発生しないものである。
【００３６】
ここで、上記の透光性樹脂は、ベンゾトリアゾール系紫外線吸収基を骨格に含むものであっても良く、またこれを骨格に含まないものであっても良い。ベンゾトリアゾール系紫外線吸収基を骨格に含むものを用いる場合には、塗膜の３７０〜４０５ｎｍの波長域における紫外線吸収能が更に向上することが期待される。
【００３７】
また、紫外線吸収剤のうち、ベンゾトリアゾール系化合物の含有量は透光性樹脂の固形分量に対して８〜６０質量％の範囲であることが好ましく、この範囲に満たないと紫外線吸収能が十分ではなく、この範囲を超えると黄味が発生し、紫外線吸収剤が表面に析出したりすることがある。またヒドロキシフェニルトリアジン系化合物の含有量は透光性樹脂の固形分量に対して１〜２５質量％の範囲であることが好ましく、この範囲に満たないと紫外線吸収能が十分には得られず、またこの範囲を超えると黄味が発生したり、塗膜表面から紫外線吸収剤が析出してしまうおそれがある。
【００３８】
また、必要に応じて含有される有機溶剤の含有量は適宜調整されるものであるが、好ましくは有機溶剤を除く塗料組成物全量に対して２０〜１００質量％の範囲とすることが好ましい。
【００３９】
また、本発明の第三の実施形態においては、塗料組成物は、透光性樹脂と、クロル基を有するベンゾトリアゾール系化合物及びトリスレゾルシノールトリアジン系化合物から選ばれる少なくとも一種の紫外線吸収剤とを必須成分として含有するものであり、更に紫外線吸収剤の含有量が、透光性樹脂１ｃｍ3に対して０．０５〜１．０ｇの範囲となるよう
にするものである。
【００４０】
本実施形態では、クロル基を有するベンゾトリアゾール系化合物とトリスレゾルシノールトリアジン系化合物とは、紫外線領域の広い波長領域において高い吸収能を有するものであり、このような紫外線吸収剤が、透光性樹脂１ｃｍ3に対して０．０５〜１．０ｇの
範囲で含有されることから、塗膜は３００〜３８０ｎｍの波長域において高い紫外線吸収能を有すると共に、３７０〜４０５ｎｍの長波長の紫外線についても十分な吸収能を有することとなるものである。この紫外線吸収剤の含有量が０．０５ｇに満たないと３００〜４０５ｎｍの波長域における紫外線光の吸収性が十分でなく、また１．０ｇを超えると黄味が発生したり、紫外線吸収剤が表面に析出してしまったりするおそれがある。
【００４１】
またこの塗料組成物にて形成される塗膜中に含有されるクロル基を有するベンゾトリアゾール系化合物とトリスレゾルシノールトリアジン系化合物は、４０５〜４５０ｎｍの波長域の光の吸収性が低く、このためこの塗膜を透過する光には黄味が発生しないものである。またこれらの紫外線吸収剤と樹脂との相溶性が良く、紫外線吸収剤の分解や塗膜からの抜けが発生しにくいことから耐久性・耐光性に優れると共にブリードアウトが抑制される。
【００４２】
また、上記の透光性樹脂は、ベンゾトリアゾール系紫外線吸収基を骨格に含むものであっても良く、またこれを骨格に含まないものであっても良い。ベンゾトリアゾール系紫外線吸収基を骨格に含むものを用いる場合には、塗膜の３７０〜４０５ｎｍの波長域における紫外線吸収能が更に向上することが期待される。
【００４３】
また、必要に応じて含有される有機溶剤の含有量は適宜調整されるものであるが、好ましくは有機溶剤を除く塗料組成物全量に対して２０〜１００質量％の範囲となるようにするものである。
【００４４】
上記各実施形態における塗料組成物中には、ブロックドイソシアネートを含有させることができる。ブロックドイソシアネートは、４，４’−ジフェニルメタンジイソシアネート、トリレン２，４−ジイソシアネート、ポリメチレンポリフェニルジイソシアネート、ヘキサメチレンジイソシアネート、ポリメリックイソシアネート等のイソシアネート化合物に、フェノール類、第３級アルコール類、第２級アルコール類等のブロック化剤を反応させてポリイソシアネート化合物のイソシアネート基をブロック化したものである。このようなブロックドイソシアネートを含有させることにより塗料用組成物の長期保存性や取扱性が向上するものである。
【００４５】
ここで、ブロックドイソシアネートの含有量は適宜調整されるものであるが、塗料組成物中における（水酸基の数）：（イソシアネート基の数）の比率が１：０．５〜１：１．５の範囲となるように含有させることが好ましく、この範囲に満たないと透光性樹脂の硬化が不充分となって十分な耐久性が得られなくなるおそれがあり、またこの範囲を超える場合も、耐久性が不充分となるおそれがある。
【００４６】
また、上記各実施形態における塗料組成物中には、酸化亜鉛、酸化セリウム、酸化チタン及び酸化鉄から選択される少なくとも一種の無機微粒子を含有させることもできる。これらの無機微粒子は使用する種類及び含有量を調整することで塗膜に適宜の色を付与することができるものであり、且つこの無機微粒子は紫外線吸収能を有し、塗膜の紫外線吸収能を向上することができるものである。このとき、酸化亜鉛、酸化セリウム、酸化チタンを含有させると、特に３００〜３８０ｎｍの波長域における紫外線吸収能を向上することができ、また酸化鉄を含有させた場合には特に３７０〜４０５ｎｍの波長域における紫外線吸収能を向上することができる。
【００４７】
この無機微粒子の含有量は適宜調整されるが、透明性樹脂の固形分量に対して０．００５〜１．０ｇ／ｃｍ3の範囲とすることが好ましく、この範囲に満たないと可視光が透過
しすぎ、またこの範囲を超えると可視光が透過しにくくなるものである。
【００４８】
また、上記各実施形態における塗料組成物中には、シランカップリング剤を含有させるようにしても良い。この場合、基材表面に塗料組成物を塗布して塗膜を形成する際に、基材と塗膜との間の密着性を向上することができ、特にガラス基材上に塗膜を形成する際の密着性を大きく向上することができる。また塗膜の耐アルカリ性、耐沸騰水性等を向上し、塗膜の耐久性を更に向上することが可能となる。シランカップリング剤としては適宜のものを用いることができるが、３官能シリコンアルコキシドを用いることが好ましく、例えばγ−ウレイドプロピルトリエトキシシラン、γ−アミノプロピルトリエトキシシラン、γ−グリシドキシプロピルトリエトキシシラン、ビニルトリエトキシシラン、γ−メタクリロキシプロピルトリエトキシシラン、Ｎ−β（アミノエチル）γ−アミノプロピルトリエトキシシラン、γ−クロロプロピルトリメトキシシラン、γ−メルカプトプロピルトリメトキシシラン等を挙げることができる。
【００４９】
このシランカップリング剤の含有量は適宜調整されるが、特に透光性樹脂の固形分に対する含有量が０．５〜２０質量％の範囲となるようにすることが好ましく、この範囲に満たない場合には耐アルカリ性、耐沸騰水性の向上が十分に得られず、またこの範囲を超えると塗膜の艶がなくなるなどの外観不良が発生するおそれがある。
【００５０】
また、塗料組成物中には、上記のような成分のほかに、必要に応じて顔料やその他の添加剤を含有させることもでき、例えばシリカ粉、セラミック粉、金属粉、有機色素、無機顔料、蛍光色素、光安定剤、酸化防止剤、チクソトロピー剤、レベリング剤、消泡剤、ハジキ防止剤等を含有させることができる。
【００５１】
塗料組成物は、上記のような成分を配合し、攪拌混合することにより得ることができる。この場合、例えばまず透光性樹脂に必要に応じてブロックドイソシアネートや無機微粒子を加えたものに、紫外線吸収剤を加えながら攪拌混合して第一剤を調製し、一方、有機溶媒に必要に応じてシランカップリング剤を配合したものを攪拌混合して第二剤を調製し、この第一剤と第二剤を配合して攪拌混合することにより塗料組成物を得ることができる。
【００５２】
この塗料組成物を適宜の基材の表面に塗布し、必要に応じて加熱することにより成膜して、塗膜を形成することができ、またこれにより基材表面に塗膜が形成された塗膜付基材を得ることができる。
【００５３】
基材としては適宜のものを用いることができるが、通常は透光性を有するものが用いられる。また反射部材等を形成する場合には不透明な基材が用いられる。
【００５４】
例えば基材として照明器具の光源（ランプ）をカバーするガラス製や樹脂製のランプカバー（照明器具用カバー）などの透光部材を適用し、このランプカバーに対して着色やコーティングを行うために、上記塗料組成物にて塗膜を形成することができる。この場合、光源から透光部材を透過して照射される光は、塗料組成物にて形成された塗膜を透過することから、３００〜４０５ｎｍの範囲の紫外線光が殆どカットされると共に、可視光は透過することとなり、このため紫外線により虫が誘引されることを防止することができるものである。またこの塗膜には黄味が発生しにくく、また紫外線吸収剤のブリードアウトも発生しにくく、更に高い耐久性や耐候性を備えるものである。
【００５５】
塗膜を形成する場合の膜厚は特に制限されないが、十分に高い紫外線吸収能を備えるよ
うにするためには膜厚５μｍ以上であることが好ましく、また十分な耐久性を備えると共に製造コストを抑制するためには膜厚が１５０μｍ以下であることが好ましい。これにより、３００〜３８０ｎｍの波長域において紫外線光をほぼ１００％カットすると共に、３００〜４０５ｎｍの波長域の場合でも９７％以上の紫外線光をカットすることができる塗膜を形成することも、可能となる。
【００５６】
また、基材としては、このようなランプカバーに限らないものであり、例えば外壁、タイル等；看板、指示板、ステッカー、窓ガラス、ディスプレイ等の各種ガラス板や樹脂板；金属板；各種ガラスもしくは樹脂フィルター、紫外線カットフィルター等；時計、ケース、ビーズ等のガラス製又は樹脂製の小物などを基材とし、これらのものに表面保護用コーティングを行ったり着色を行ったりするために、上記のような塗料組成物にて塗膜を形成することができる。
【００５７】
また、本発明に係る照明器具は、塗膜付基材として、上記のような塗料組成物が塗布された透光部材（基材）を備えるものである。
【００５８】
照明器具の透光部材としては、シーリングライトや街路灯、エクステリア照明器具等における光源（ランプ）の周りを覆う、透明性樹脂や透明ガラス等で形成されるグローブ、フィルタ等のようなカバー（ランプカバー）を挙げることができる。また光源として直管状の蛍光灯を備える蛍光灯ランプの下面を覆うカバー、フィルター等を挙げることもできる。
【００５９】
このような照明器具の透光部材に上記のような塗料組成物にて塗膜を形成すると、光源から発せられる光は透光部材を通過する際に塗料組成物の塗膜を通過し、これにより３００〜４０５ｎｍの範囲の紫外線がカットされて、虫が誘引されることを防止することができるものである。
【００６０】
また、照明器具の透光部材としては、蛍光灯におけるガラス管や、水銀灯、メタルハライドランプ、電球等におけるガラス球などといった、光源（ランプ）の外郭を構成する透光部材もあり、このような透光部材に、上記のような塗料組成物の塗膜を形成するようにしても良い。このようにすると、光源から発せられる光は光源の外郭を通過する際に上記のような塗料組成物の塗膜を通過することで、３００〜４０５ｎｍの範囲の紫外線がカットされて、虫が誘引されることを防止することができるものである。このとき、光源の全体をカバーで覆わなくても光源から発せられる光の紫外線がカットされることから、光源が外部に露出するように照明器具を形成しても、虫の誘引を抑制することが可能となるものである。
【００６１】
また、照明器具の反射部材に、上記の塗料組成物を塗布することも好ましい。すなわち、天井面に設置される蛍光灯ランプ等の照明器具における、蛍光灯等の光源の上面側を覆う反射板や、あるいは間接照明装置等における反射板などといった反射部材の表面に、塗料組成物を塗布するものである。このようにすると、光源から発せられた光が反射部材を反射する際に、３００〜４０５ｎｍの紫外線が塗料組成物の塗膜により吸収されることとなり、これにより、虫の誘引を抑制することが可能となるものである。
【実施例】
【００６２】
各実施例ごとに所定の透光性樹脂及びブロックドイソシアネート、並びに実施例３の場合については酸化チタン・キシレン分散剤（大日本精化工業社製、「ＵＴＣＯ−５０１ホワイト」）を所定量配合し、これをスクリュー式攪拌機にて５００ｒｐｍで撹拌しながら紫外線吸収剤を加え、その後、更に５００ｒｐｍで１０分間撹拌して、第一剤を調製した。
【００６３】
また、キシレンを４５質量部、ｎ−ブタノールを５０質量部、γ−ウレイドプロピルトリエトキシシランを５質量％配合し、これを５００ｒｐｍで５分間撹拌して、第二剤を調製した。
【００６４】
そして、第一剤と第二剤とを２：１の質量比率で混合し、これをスクリュー攪拌機にて５００ｒｐｍで１０分間撹拌して、表１〜５に示す各組成を有する塗料組成物を調製した。
【００６５】
尚、表中の「ＵＶ−６０１０」は日本触媒社製のベンゾトリアゾール系紫外線吸収基を骨格に含む透光性樹脂であり、「Ｓ−２８１８」は日本触媒社製の透光性樹脂であり、「チヌビン１０９」はチバ・スペシャリティ・ケミカルズ社製のクロル基含有ベンゾトリアゾール系化合物（オクチル−３−［３−ｔ−ブチル−４−ヒドロキシ５−（５−クロロ−２Ｈ−ベンゾトリアゾール−２−イル）フェニル］プロピオネート）であり、「チヌビン４００」はチバ・スペシャリティ・ケミカルズ社製のヒドロキシフェニルトリアジン系化合物（２−［４−［（２−ヒドロキシ−３−ドデシルオキシプロピル）オキシ］−２−ヒドロキシフェニル］−４，６−ビス（２，４−ジメチルフェニル）−１，３，５−トリアジンと、２−［４−［（２−ヒドロキシ−３−トリデシルオキシプロピル）オキシ］−２−ヒドロキシフェニル］−４，６−ビス（４，６−ビス（２，４−ジメチルフェニル）−１，３，５−トリアジンとの混合物）であり、「チヌビン１１３０」はチバ・スペシャリティ・ケミカルズ社製のベンゾトリアゾール系化合物（α−［３−［３−（２Ｈ−ベンゾトリアゾール−２−イル）−５−（１，１−ジメチルエチル）−４−ヒドロキシフェニル］−１−オキソプロピル］−ω−ヒドロキシポリ（オキソ−１，２−エタンジイル））であり、「ＣＧＬ７７７」はチバ・スペシャリティ・ケミカルズ社製のイソオクチル置換トリスレゾルシノールトリアジンであり、「ＢＬ３１７５」は住化バイエルウレタン社製のブロックドイソシアネートであり、「ＵＴＣＯ−５０１ホワイト」は大日精化工業社製の酸化チタン・キシレン分散液である。
【００６６】
（透過率試験）
このように調製された塗料組成物を平板ガラスにスプレー塗布し、送風定温乾燥機内で１８０℃で３０分間熱処理を施すことで厚み１０９μｍ（但し、乳白色塗膜を形成する実施例３では厚み３０μｍ）の塗膜を形成し、評価用サンプルを得た。
【００６７】
各実施例及び比較例についての評価用サンプルの、３００〜８００ｎｍの波長域での透過率スペクトルを、ＵＶ−ＶＩＳ分光光度計（島津製作所社製、「ＵＶ３１００−ＰＣ」）を用いて測定した。その結果を図１〜９に示す。また、３８０ｎｍ及び４０５ｎｍにおける評価用サンプルの透過率を、表１〜５に併せて示す。
【００６８】
（誘虫性評価）
松下電器産業株式会社製の１３Ｗコンパクト型蛍光灯の周りを、厚み２ｍｍの透明ガラス製のグローブで覆うようにしたものについて、前記グローブに各実施例及び比較例における塗料組成物をスプレー塗布し、送風定温乾燥機内で１８０℃で３０分間熱処理を施すことで厚み１０９μｍ（実施例３では厚み３０μｍ）の塗膜を形成した。またこの照明器具に、表面に粘着剤を塗布した５０×３００ｍｍの粘着トラップを取り付けた。
【００６９】
このように形成された照明器具を、１０ｍ四方の部屋の中に配置すると共に、この部屋の中に、ハエ、コナガ、カの三種類の虫をそれぞれ入れ、光源を発光させて１時間放置した。そして、粘着トラップに捕集された虫の数を数え、比較例１における捕集された虫の数を１００として、これを基準にして評価を行った。
【００７０】
（耐久性評価）
試験Ａ：透過率試験の場合と同様に形成した評価用サンプルを、恒温槽内で１１０℃の条件で１ヶ月間放置した後、水を含んだ布で数回拭いた後の外観の変化を、目視で観察した。
試験Ｂ：透過率試験の場合と同様に形成した評価用サンプルを、水銀灯（松下電器産業株式会社製、４００Ｗ水銀灯）から１５ｃｍの位置に配置して、この状態で水銀灯を発光させ、１ヶ月後及び３ヶ月後における外観の変化を、目視にて観察した。
試験Ｃ：透過率試験の場合と同様に形成した評価用サンプルを、沸騰水中に２時間浸漬した後の外観の変化を、目視にて観察した。
【００７１】
以上の試験Ａ〜Ｃについて、下記の評価基準にて評価を行った。
◎…外観視変化無し
○…外観に若干の変化有り
×…外観に著しい変化有り（剥離、極端な傷、変色、表面へのブリードアウトの発生等）
【００７２】
【表１】
2005320517.tif 000002
【００７３】
【表２】
2005320517.tif 000003
【００７４】
【表３】
2005320517.tif 000004
【００７５】
【表４】
2005320517.tif 000005
【００７６】
【表５】
2005320517.tif 000006
【００７７】
これらの結果から明らかなように、実施例１から１２では３００〜４０５ｎｍの波長領域において紫外線光が殆ど吸収されると共に、可視光の透過性が高かったのに対して、比較例１〜１４では３００〜４０５ｎｍの波長領域における紫外線光の吸収が十分ではなかった。
【００７８】
このうち、実施例２と比較例１〜３とを較べると、ベンゾトリアゾール系紫外線吸収基を骨格に含まない透光性樹脂を用いる場合において、ベンゾトリアゾール系化合物とヒドロキシフェニルトリアジン系化合物とを併用した実施例２では３００〜４０５ｎｍの総ての領域において紫外線光がほぼ吸収されているのに対して、ヒドロキシフェニルトリアジン系化合物のみを用いた比較例１，２では３７０〜４０５ｎｍの長波長領域における吸収が十分ではなく、またベンゾトリアゾール系化合物のみを用いた比較例３では３００〜３８０ｎｍの領域での吸収が十分ではなかった。
【００７９】
また、ベンゾトリアゾール系紫外線吸収基を骨格に含まない透光性樹脂を用いると共にトリスレゾルシノールトリアジン系化合物を含有させた実施例４〜６、比較例４〜７を較べると、実施例４〜６では３００〜４０５ｎｍの総ての領域において紫外線光がほぼ吸収されているのに対して、塗膜中のトリスレゾルシノールトリアジン系化合物の含有量が少ない比較例４〜７では、トリスレゾルシノールトリアジン系化合物の含有量が低下するほど、３００〜４０５ｎｍの波長域における紫外線光の吸収性が低下していった。
【００８０】
また、ベンゾトリアゾール系紫外線吸収基を骨格に含まない透光性樹脂を用いると共にクロル基を有するベンゾトリアゾール系化合物を含有させた実施例７〜９、比較例８〜１１を較べると、実施例７〜９では３００〜４０５ｎｍの総ての領域において紫外線光がほぼ吸収されているのに対して、塗膜中のクロル基を有するベンゾトリアゾール系化合物の含有量が少ない比較例８〜１１では、クロル基を有するベンゾトリアゾール系化合物の含有量が低下するほど、３００〜４０５ｎｍの波長域における紫外線光の吸収性が低下して
いった。
【００８１】
また、ベンゾトリアゾール系紫外線吸収基を骨格に含む透光性樹脂を用いると共にトリスレゾルシノールトリアジン系化合物を含有させた実施例１０〜１２、比較例１２を較べると、実施例１０〜１２では３００〜４０５ｎｍの総ての領域において紫外線光がほぼ吸収されているのに対して、塗膜中のトリスレゾルシノールトリアジン系化合物の含有量が少ない比較例１２では、３００〜４０５ｎｍの波長域における紫外線光の吸収性が十分ではなかった。
【００８２】
また、比較例１３，１４では、３００〜４０５ｎｍの波長域における紫外線光の吸収性が低く、且つ４０５ｎｍ以上の可視光域において光の吸収が生じているために黄味がかった色となるものである。
【００８３】
更に、各比較例に較べて、各実施例のものでは誘虫性が低く、且つ耐久性の高いものであることが確認された。
【図面の簡単な説明】
【００８４】
【図１】実施例１における３００〜８００ｎｍの波長域での透過率スペクトルの測定結果を示すグラフである。
【図２】実施例２における３００〜８００ｎｍの波長域での透過率スペクトルの測定結果を示すグラフである。
【図３】実施例３における３００〜８００ｎｍの波長域での透過率スペクトルの測定結果を示すグラフである。
【図４】比較例１，２における３００〜８００ｎｍの波長域での透過率スペクトルの測定結果を示すグラフである。
【図５】比較例３における３００〜８００ｎｍの波長域での透過率スペクトルの測定結果を示すグラフである。
【図６】実施例４〜６、比較例４〜７における３００〜８００ｎｍの波長域での透過率スペクトルの測定結果を示すグラフである。
【図７】実施例７〜９、比較例８〜１１における３００〜８００ｎｍの波長域での透過率スペクトルの測定結果を示すグラフである。
【図８】実施例１０〜１２、比較例１２における３００〜８００ｎｍの波長域での透過率スペクトルの測定結果を示すグラフである。
【図９】比較例１３，１４における３００〜８００ｎｍの波長域での透過率スペクトルの測定結果を示すグラフである。
【図１】
2005320517.tif 000007
【図２】
2005320517.tif 000008
【図３】
2005320517.tif 000009
【図４】
2005320517.tif 000010
【図５】
2005320517.tif 000011
【図６】
2005320517.tif 000012
【図７】
2005320517.tif 000013
【図８】
2005320517.tif 000014
【図９】
2005320517.tif 000015